(57)【要約】　　　（修正有）【課題】電池等に使用するゲル電解質用として好適なゲル組成物を提供すること。【解決手段】溶媒を含有する重合体からなるゲル状組成物。前記重合体は、ヒドロシリル基を１分子中に２つ以上有するハイドロジェンアルキルポリシロキサンと、式（Ａ）により表される化合物及び式（Ｂ）により表される化合物とを付加反応させることにより得られる架橋型共重合体である。式（Ａ）：ＣＨ２＝ＣＲ１−Ｒ２−Ｚ１　但し式中のＲ１は水素原子、炭素数１〜１８のアルキル基、又炭素数６〜２０のアリール基を表し、Ｒ２は炭素数１〜１８のアルキレン基、炭素数６〜２０のアリーレン基、炭素数７〜２１のアリールアルキレン基、又は直接結合を表し、Ｚ１は、ポリオキシアルキレンから誘導される１価基を表す。式（Ｂ）：（ＣＨ２＝ＣＲ１−Ｒ２−）２Ｚ２　但し、式中のＲ１及びＲ２は式（Ａ）と夫々同一であり、Ｚ２は、ポリオキシアルキレンから誘導される２価基である。【選択図】　なし【特許請求の範囲】
【請求項１】
溶媒を含有する重合体からなるゲル状組成物であって、前記重合体が、ヒドロシリル基を１分子中に２つ以上有するハイドロジェンアルキルポリシロキサンと、下式（Ａ）により表される化合物及び下式（Ｂ）により表される化合物とを付加反応させることにより得られる重合体であることを特徴とするゲル状組成物。
式（Ａ）：ＣＨ２＝ＣＲ１−Ｒ２−Ｚ１
　但し、式中のＲ１は互いに独立して、水素原子、置換もしくは無置換の炭素数１〜１８のアルキル基、又は置換もしくは無置換の炭素数６〜２０のアリール基を表し、Ｒ２は互いに独立して、炭素数１〜１８のアルキレン基、置換もしくは無置換の炭素数６〜２０のアリーレン基、炭素数７〜２１のアリールアルキレン基、又は直接結合を表し、Ｚ１はポリオキシアルキレンから誘導される１価基を表す。
式（Ｂ）：（ＣＨ２＝ＣＲ１−Ｒ２−）２Ｚ２
　但し、式中のＲ１及びＲ２は式（Ａ）におけるＲ１及びＲ２と夫々同一であり、Ｚ２はポリオキシアルキレンから誘導される２価基である。
【請求項２】
前記重合体が、前記ハイドロジェンアルキルポリシロキサンと前記式（Ａ）で表される化合物とを予め付加反応させ、次いで前記式（Ｂ）で表される化合物を付加反応させて得られた重合体である、請求項１に記載されたゲル状組成物。
【請求項３】
前記式（Ａ）及び（Ｂ）で表される化合物の他に、下記式（Ｃ）により表される化合物をさらに付加反応させるてなる、請求項１又は２に記載されたゲル状組成物。
式（Ｃ）：（ＣＨ２＝ＣＲ１−Ｒ２−）ｎＺ３
　但し、式中のＲ１及びＲ２は前記式（Ａ）におけるＲ１及びＲ２と同一であり、ｎは３以上の整数、Ｚ３はポリオキシアルキレンから誘導されるｎ価基である。
【請求項４】
請求項１〜３の何れかに記載されたゲル状組成物であって、更に電解質を含んでなることを特徴とするゲル状イオン伝導性組成物。
【請求項５】
請求項４に記載された何れかのゲル状イオン伝導性組成物を含有してなることを特徴とする電池。
【発明の詳細な説明】
【０００１】
【発明の属する技術分野】
本発明は、新規なゲル状組成物、ゲル状イオン伝導性組成物及びそれを用いた電池に関し、特に、ポリエーテルシリコーンゲル、更に電解質を含んでなる、導電性及び低温特性に優れたゲル状イオン伝導性組成物並びに該ゲル状イオン伝導性組成物を含有してなる電池に関する。
【０００２】
【従来の技術】
イオン伝導性材料は、各種の電池や素子に用いられている。近年の電子工業分野では、その小型化や薄膜化がますます進行しているので、イオン伝導性材料についても、これに即した改良が望まれている。また従来から、液体の形態で使用されるイオン伝導性材料は、液漏れにより周辺部を損傷する場合があるという欠点があった。このような欠点を改善する方法として、最近では高分子電解質やゲル電解質などといった固体電解質材料が提案されている。特にリチウム２次電池の場合には、電極活性物質の作動中に体積が変化するので、その体積変化を吸収し得る、高分子電解質に特有な柔軟性や弾性などの特性は、特に重要である。
特公平８−２１３８９号公報には、ポリオキシアルキレン基を架橋部として有するポリシロキサン架橋硬化体が開示されている。しかしながら、このポリシロキサン架橋硬化体は、環状カーボネート等の溶媒を含まないので、十分なイオン伝導性が得られなかった。また特開平１３−３２３０６９号公報には、環状カーボネート等の溶媒を含む特定のポリシロキサン架橋硬化体が開示されているが、この場合でもイオン伝導性が不十分であるという欠点があった。そこで、溶媒を含み、薄膜化が可能であると共に、十分なイオン伝導性を有する材料の開発が求められていた。
【０００３】
【発明が解決しようとする課題】
本発明者は、上記の欠点を解決する為に鋭意研究を行った結果、ポリオキシアルキレン鎖のすべての両端を固定するのではなく、一部の固定化を一端部のみで行い、ポリオキシアルキレン鎖の自由度を高めることによりイオン伝導性を向上させることが出来ることを見出し、本発明に到達した。
従って本発明の第１の目的は、電池等に使用するゲル電解質用として好適なゲル組成物を提供することにある。
本発明の第２の目的は、電池等の用途に好適なゲル状イオン伝導性組成物を提供することにある。
更に本発明の第３の目的は、薄く小型であると共に液漏れの心配のない電池を提供することにある。
【０００４】
【課題を解決するための手段】
本発明の上記の諸目的は、溶媒を含有する重合体からなるゲル状組成物であって、前記重合体が、ヒドロシリル基を１分子中に２つ以上有するハイドロジェンアルキルポリシロキサンと、下式（Ａ）により表される化合物及び下式（Ｂ）により表される化合物とを付加反応させることにより得られる重合体であることを特徴とするゲル状組成物、該ゲル状組成物に電解質を含有させてなるゲル状イオン伝導性組成物、及び該ゲル状イオン伝導性組成物を含有してなる電池によって達成された。
式（Ａ）：ＣＨ２＝ＣＲ１−Ｒ２−Ｚ１
　但し、式中のＲ１は、互いに独立して、水素原子、置換もしくは無置換の炭素数１〜１８のアルキル基、又は置換もしくは無置換の炭素数６〜２０のアリール基を表し、Ｒ２は互いに独立して、炭素数１〜１８のアルキレン基、置換もしくは無置換の炭素数６〜２０のアリーレン基、炭素数７〜２１のアリールアルキレン基、又は直接結合を表し、Ｚ１は、ポリオキシアルキレンから誘導される１価基を表す。
式（Ｂ）：（ＣＨ２＝ＣＲ１−Ｒ２−）２Ｚ２
但し、式中のＲ１及びＲ２は式（Ａ）におけるＲ１及びＲ２と夫々同一であり、Ｚ２は、ポリオキシアルキレンから誘導される２価基である。
本発明のゲル状組成物の製造に際しては、式（Ｂ）で表される化合物が反応する前に式（Ａ）で表される化合物を予め反応させておくことが好ましく、また、必要に応じて、式（Ａ）で表される化合物及び式（Ｂ）で表される化合物に加えて、更に式（Ｃ）：（ＣＨ２＝ＣＲ１−Ｒ２−）ｎＺ３で表される化合物を反応させることが好ましい。尚、式（Ｃ）におけるＲ１及びＲ２は式（Ａ）におけるＲ１及びＲ２と同一、ｎは３以上の整数、Ｚ３はポリオキシアルキレンから誘導されるｎ価基である。
【０００５】
【発明の実施の形態】
以下、本発明について詳細に説明する。本発明に使用される、ヒドロシリル基を１分子中に２つ以上有するハイドロジェンアルキルポリシロキサンは、シリコーン業界で通常使用されているものの中から適宜選択されるが、特にヒドロシリル基を３つ以上含有するものが好ましい。本発明においては、特に下記式（１）で表されるハイドロジェンアルキルポリシロキサンが好ましい。
Ｒ３ＳｉＯ（Ｒ２ＳｉＯ）ｍＳｉＲ３　（１）
ここに、Ｒはそれぞれ独立して、アルキル基又は水素原子であり、少なくとも１つのＲは水素原子であると共に、前記アルキル基としては特にメチル基が好ましい。また、ｍは０〜２００の整数であり、特に１〜１００の整数であることが好ましい。
【０００６】
式（Ａ）　ＣＨ２＝ＣＲ１−Ｒ２−Ｚ１で表される化合物（式中、Ｒ１は互いに独立して、水素原子、置換もしくは無置換の炭素数１〜１８のアルキル基、又は置換もしくは無置換の炭素数６〜２０のアリール基を表し、Ｒ２は互いに独立して、炭素数１〜１８のアルキレン基、置換もしくは無置換の炭素数６〜２０のアリーレン基、炭素数７〜２１のアリールアルキレン基、又は直接結合を表し、Ｚ１は、ポリオキシアルキレンから誘導される１価基）の具体例としては、ＣＨ２＝Ｃ（ＣＨ３）ＣＨ２Ｏ（ＥＯ）４ＣＨ３、ＣＨ２＝Ｃ（ＣＨ３）ＣＨ２Ｏ（ＥＯ）６ＣＨ３、ＣＨ２＝Ｃ（ＣＨ３）ＣＨ２Ｏ（ＥＯ）８ＣＨ３、ＣＨ２＝Ｃ（ＣＨ３）ＣＨ２Ｏ（ＥＯ）１０ＣＨ３、ＣＨ２＝Ｃ（ＣＨ３）ＣＨ２Ｏ（ＥＯ）２０ＣＨ３、ＣＨ２＝ＣＨＣＨ２Ｏ（ＥＯ）４ＣＨ３、ＣＨ２＝ＣＨＣＨ２Ｏ（ＥＯ）６ＣＨ３、ＣＨ２＝ＣＨＣＨ２Ｏ（ＥＯ）８ＣＨ３、ＣＨ２＝ＣＨＣＨ２Ｏ（ＥＯ）１０ＣＨ３、ＣＨ２＝ＣＨＣＨ２Ｏ（ＥＯ）２０ＣＨ３、Ｈ２＝Ｃ（ＣＨ３）ＣＨ２Ｏ（ＥＯ）８（ＰＯ）２ＣＨ３、ＣＨ２＝Ｃ（ＣＨ３）ＣＨ２Ｏ（ＥＯ）１０（ＰＯ）５ＣＨ３等を挙げることが出来る。
【０００７】
式（Ｂ）（ＣＨ２＝ＣＲ１−Ｒ２−）２Ｚ２で表される化合物（但し、式中のＲ１及びＲ２は式（Ａ）におけるＲ１及びＲ２と夫々同一であり、Ｚ２は、ポリオキシアルキレンから誘導される２価基である）の具体例としては、ＣＨ２＝Ｃ（ＣＨ３）ＣＨ２Ｏ（ＥＯ）６ＣＨ２Ｃ（ＣＨ３）＝ＣＨ２、ＣＨ２＝Ｃ（ＣＨ３）ＣＨ２Ｏ（ＥＯ）８ＣＨ２Ｃ（ＣＨ３）＝ＣＨ２、ＣＨ２＝Ｃ（ＣＨ３）ＣＨ２Ｏ（ＥＯ）１０ＣＨ２Ｃ（ＣＨ３）＝ＣＨ２、ＣＨ２＝Ｃ（ＣＨ３）ＣＨ２Ｏ（ＥＯ）２０ＣＨ２Ｃ（ＣＨ３）＝ＣＨ２、ＣＨ２＝ＣＨＣＨ２Ｏ（ＥＯ）６ＣＨ２ＣＨ＝ＣＨ２、ＣＨ２＝ＣＨＣＨ２Ｏ（ＥＯ）８ＣＨ２ＣＨ＝ＣＨ２、ＣＨ２＝ＣＨＣＨ２Ｏ（ＥＯ）１０ＣＨ２ＣＨ＝ＣＨ２、ＣＨ２＝ＣＨＣＨ２Ｏ（ＥＯ）２０ＣＨ２ＣＨ＝ＣＨ２、ＣＨ２＝ＣＨＣＨ２Ｏ（ＥＯ）８（ＰＯ）２ＣＨ２ＣＨ＝ＣＨ２、ＣＨ２＝Ｃ（ＣＨ３）ＣＨ２Ｏ（ＥＯ）８（ＰＯ）２ＣＨ２Ｃ（ＣＨ３）＝ＣＨ２、ＣＨ２＝Ｃ（ＣＨ３）ＣＨ２Ｏ（ＥＯ）１０（ＰＯ）５ＣＨ２Ｃ（ＣＨ３）＝ＣＨ２等を挙げることが出来る。
但し、ＥＯはＣ２Ｈ４Ｏ、ＰＯはＣ３Ｈ６Ｏを表す。
【０００８】
式（Ｃ）（ＣＨ２＝ＣＲ１−Ｒ２−）ｎＺ３で表される化合物（但し、式中のＲ１及びＲ２は式（Ａ）におけるＲ１及びＲ２と夫々同一であり、Ｚ３は、ポリオキシアルキレンから誘導されるｎ価基である）の具体例としては、［ＣＨ２＝Ｃ（ＣＨ３）ＣＨ２Ｏ（ＥＯ）４ＣＨ２］４Ｃ、［ＣＨ２＝Ｃ（ＣＨ３）ＣＨ２Ｏ（ＥＯ）６ＣＨ２］４Ｃ、［ＣＨ２＝Ｃ（ＣＨ３）ＣＨ２Ｏ（ＥＯ）８ＣＨ２］４Ｃ、［ＣＨ２＝Ｃ（ＣＨ３）ＣＨ２Ｏ（ＥＯ）１０ＣＨ２］４Ｃ、［ＣＨ２＝Ｃ（ＣＨ３）ＣＨ２Ｏ（ＥＯ）２０ＣＨ２］４Ｃ、［ＣＨ２＝ＣＨＣＨ２Ｏ（ＥＯ）４ＣＨ２］４Ｃ、［ＣＨ２＝ＣＨＣＨ２Ｏ（ＥＯ）６ＣＨ２］４Ｃ、［ＣＨ２＝ＣＨＣＨ２Ｏ（ＥＯ）８ＣＨ２］４Ｃ、［ＣＨ２＝ＣＨＣＨ２Ｏ（ＥＯ）１０ＣＨ２］４Ｃ、［ＣＨ２＝ＣＨＣＨ２Ｏ（ＥＯ）２０ＣＨ２］４Ｃ、［ＣＨ２＝Ｃ（ＣＨ３）ＣＨ２Ｏ（ＥＯ）８（ＰＯ）２ＣＨ２］４Ｃ、及び、［ＣＨ２＝Ｃ（ＣＨ３）ＣＨ２Ｏ（ＥＯ）１０（ＰＯ）５ＣＨ２］４Ｃ、
ＣＨ２ＯＲＣＨＯＲＣＨ２ＯＲ（但しＲは−（ＥＯ）４ＣＨ２Ｃ（ＣＨ３）＝ＣＨ２）、
ＣＨ２ＯＲＣＨＯＲＣＨ２ＯＲ（但しＲは−（ＥＯ）４Ｃ（ＣＨ３）２ＣＨ＝ＣＨ２）、
ＣＨ２ＯＲＣＨＯＲＣＨ２ＯＲ（但しＲは−（ＥＯ）４ＣＨ２ＣＨ＝ＣＨ２）などが例示される。
【０００９】
前記付加反応は、公知の方法によって行えば良い。このようにして得られる架橋型重合体中に存在させる溶媒としては、チオフェン、硫化ジエチル等の硫黄化合物、アセトニトリル、ジエチルアミン、アニリン等の窒素化合物、酸無水物、エーテル、アセタール、ケトン、エステル、ポリエーテルシリコーンなどを使用することができる。特に、リチウム二次電池用としては、ジメチルスルホキシド、スルホラン等の硫黄化合物、プロピレンカーボネート、エチレンカーボネート、ジメチルカーボネート、γ―ブチロラクトン等のエステル化合物、テトラヒドロフラン、１，２―エトキシエタン等のエーテル化合物等を好適に使用することができる。
【００１０】
またエーテル化合物としては、比較的低分子量のポリエーテルシリコーン化合物が好ましく、例えばＭｅＯ（ＥＯ）４Ｃ３Ｈ６Ｍｅ２ＳｉＯＳｉＭｅ２Ｃ３Ｈ６Ｏ（ＥＯ）４Ｍｅ等も使用可能である。本発明においては、これらの溶媒を本発明の重合体中に１〜９９重量％、好ましくは、５０〜９９重量％、より好ましくは、８０〜９７重量％となるように存在させる。
【００１１】
これらの溶媒のうち、ヒドロシリル化反応を阻害しないものは、ゲル状組成物の製造時に加えることが好ましい。架橋型重合体は、前記溶媒中で１段で製造してもよいが、２段階で製造することが好ましい。即ち、まずハイドロジェンアルキルポリシロキサンと前記式（Ａ）により表される化合物を、白金触媒を使用して予め付加反応させ、ハイドロジェンアルキルポリシロキサン中の水素原子の一部がポリオキシアルキレンに置換されたハイドロジェンアルキルポリオキシアルキレンポリシロキサン（Ｄ）を単離する。しかる後に式（Ｂ）、場合により、さらに式（Ｃ）で表される化合物を反応させて本発明の組成物を得ることが好ましい。
【００１２】
本発明のゲル状組成物は、線状ハイドロジェンアルキルポリシロキサン中の水素原子の一部がポリオキシアルキレン基に置換された（Ｄ）を基本単位として、アルケニル単位を２個、さらに場合によりアルケニル単位を３個以上有する化合物を介してネットワーク構造を形成出来る架橋型共重合体であり、溶媒を含むのでゲル状組成物となる。本発明の架橋型共重合体の架橋密度は、水素原子の一部がポリオキシアルキレンに置換されたハイドロジェンアルキルポリオキシアルキレンポリシロキサン（Ｄ）の分子量により、ある程度決定されるが、該（Ｄ）中に残存するＳｉＨ基のモル数Ｘに対し、（Ｂ）のモル数×２（この値をＹとする）、（Ｃ）のモル数×（Ｃ）の価数（この値をＺとする）が、０．５＜Ｙ＋Ｚ／Ｘ＜１．５の関係を満たした場合が、適度な架橋密度である。
【００１３】
イオン伝導性組成物を構成するための電解質としては、リチウム電池ではＬｉＡｌＣｌ４、ＬｉＣｌＯ４、ＬｉＢＦ４、ＬｉＰＦ４、ＬｉＣＦ３ＳＯ３、ＬｉＮ（ＣＦ３ＳＯ２）２、ＬｉＣ（ＣＦ３ＳＯ２）３、ＬｉＢＰｈ４等のリチウム塩を使用することができる。電池として動作するためのイオン伝導性は室温で１０−３Ｓ／ｃｍ必要であり、電解液自身が持つイオン伝導度の５０％以上のイオン伝導性を保持することが好ましい。
【００１４】
【実施例】
以下、本発明を実施例に基づいて更に詳述するが、本発明はこれらによって限定されるものではない。
尚、ハイドロジェンアルキルポリオキシアルキレンポリシロキサン（Ｄ）として、以下の化合物を常法に従って合成した。
2004043651.tif 000002
但し、上式中のＲ’は−Ｃ３Ｈ６Ｏ（ＥＯ）６Ｍｅである。また、（Ａ）、（Ｂ）及び（Ｃ）としては下記の化合物を使用した。
2004043651.tif 000003
【００１５】
実施例１．
次の各材料を混合した。
Ｍｅ２ＨＳｉＯ（ＳｉＭｅ２Ｏ）１０（ＳｉＨＭｅＯ）５ＳｉＭｅ２Ｈ　　　１．４ｇ
化合物（Ａ−１）　　　　　　　　　　　　　　　　　　　　　　　　２．０ｇ
化合物（Ｂ−１）　　　　　　　　　　　　　　　　　　　　　　　　０．６ｇ
０．５％Ｐｔ触媒　　　　　　　　　　　　　　　　　　　　　　　　０．３ｇ
ＬｉＮ（ＣＦ３ＳＯ２）２　　　　　　　　　　　　　　　　　　　　　８．０ｇ
エチレンカーボネート　　　　　　　　　　　　　　　　　　　　　１２．０ｇ
ジエチルカーボネート　　　　　　　　　　　　　　　　　　　　　２４．０ｇ
得られた混合物を、厚さ２ｍｍの密閉容器中で、６０℃で１時間加熱してゲル化させ、ゲル状イオン伝導性組成物１を得た。このゲル状イオン伝導性組成物１のイオン伝導度は５．２×１０−３Ｓ／ｃｍであった。
【００１６】
実施例２．
次の各材料を混合した。
化合物（Ｄ−１）　　　　　　　　　　　　　　　　　　　　　　　　３．４ｇ
化合物（Ｂ−１）　　　　　　　　　　　　　　　　　　　　　　　　０．６ｇ
０．５％Ｐｔ触媒　　　　　　　　　　　　　　　　　　　　　　　　０．３ｇ
ＬｉＮ（ＣＦ３ＳＯ２）２　　　　　　　　　　　　　　　　　　　　　８．０ｇ
エチレンカーボネート　　　　　　　　　　　　　　　　　　　　　１２．０ｇ
ジエチルカーボネート　　　　　　　　　　　　　　　　　　　　　２４．０ｇ
得られた混合物を、厚さ２ｍｍの密閉容器中で、６０℃で１時間加熱してゲル化させ、ゲル状イオン伝導性組成物２を得た。このゲル状イオン伝導性組成物１のイオン伝導度は５．４×１０−３Ｓ／ｃｍであった。
【００１７】
実施例３．
次の各材料を混合した。
化合物（Ｄ−１）　　　　　　　　　　　　　　　　　　　　　　　　３．４ｇ
化合物（Ｂ−１）　　　　　　　　　　　　　　　　　　　　　　　０．４３ｇ
化合物（Ｃ−１）　　　　　　　　　　　　　　　　　　　　　　　０．１７ｇ
０．５％Ｐｔ触媒　　　　　　　　　　　　　　　　　　　　　　　　０．３ｇ
ＬｉＮ（ＣＦ３ＳＯ２）２　　　　　　　　　　　　　　　　　　　　　８．０ｇ
エチレンカーボネート　　　　　　　　　　　　　　　　　　　　　１２．０ｇ
ジエチルカーボネート　　　　　　　　　　　　　　　　　　　　　２４．０ｇ
得られた混合物を、厚さ２ｍｍの密閉容器中で、６０℃で１時間加熱してゲル化させ、ゲル状イオン伝導性組成物３を得た。このゲル状イオン伝導性組成物３のイオン伝導度は５．２×１０−３Ｓ／ｃｍであった。
【００１８】
実施例４．
次の各材料を混合した。
化合物（Ｄ−２）　　　　　　　　　　　　　　　　　　　　　　　　３．４ｇ
化合物（Ｂ−２）　　　　　　　　　　　　　　　　　　　　　　　　０．６ｇ
０．５％Ｐｔ触媒　　　　　　　　　　　　　　　　　　　　　　　　０．３ｇ
ＬｉＮ（ＣＦ３ＳＯ２）２　　　　　　　　　　　　　　　　　　　　　８．０ｇ
エチレンカーボネート　　　　　　　　　　　　　　　　　　　　　１２．０ｇ
ジエチルカーボネート　　　　　　　　　　　　　　　　　　　　　２４．０ｇ
得られた混合物を、厚さ２ｍｍの密閉容器中で、６０℃で１時間加熱してゲル化させ、ゲル状イオン伝導性組成物４を得た。このゲル状イオン伝導性組成物４のイオン伝導度は５．０×１０−３Ｓ／ｃｍであった。
【００１９】
実施例５．
次の各材料を混合した。
化合物（Ｄ−２）　　　　　　　　　　　　　　　　　　　　　　　　３．４ｇ
化合物（Ｂ−２）　　　　　　　　　　　　　　　　　　　　　　　　０．６ｇ
０．５％Ｐｔ触媒　　　　　　　　　　　　　　　　　　　　　　　　０．３ｇ
ＬｉＮ（ＣＦ３ＳＯ２）２　　　　　　　　　　　　　　　　　　　　　８．０ｇ
エチレンカーボネート　　　　　　　　　　　　　　　　　　　　　１２．０ｇ
ポリエーテルシリコーン＊　　　　　　　　　　　　　　　　　　　２４．０ｇ
＊平均構造式ＭｅＯ（ＥＯ）４Ｃ３Ｈ６Ｍｅ２ＳｉＯＳｉＭｅ２Ｃ３Ｈ６Ｏ（ＥＯ）４Ｍｅ
得られた混合物を、厚さ２ｍｍの密閉容器中で、６０℃で１時間加熱してゲル化させ、ゲル状イオン伝導性組成物５を得た。このゲル状イオン伝導性組成物５のイオン伝導度は４．８×１０−３Ｓ／ｃｍであった。
【００２０】
実施例６．
市販のリチウム２次電池から正極層と負極層を取りだし、金属アルミニウム、正極層、ゲル状イオン伝導性組成物３、負極層、金属銅を積層して、リチウム２次電池を作製した。この電池を０．２ｍＡの電流値で充放電したところ、その容量は１．９ｍＡｈ／ｃｍ２であった。
【００２１】
実施例７．
ゲル状イオン伝導性組成物３の代わりに、ゲル状イオン伝導性組成物５を使用したこと以外は、実施例６と同様にして作製した電池について、実施例６と同様にして充放電したところ、その容量は１．６ｍＡｈ／ｃｍ２であった。
以上の結果は、本発明の有効性を実証するものである。